КЕРАМИЧЕСКАЯ МАССА ДЛЯ ПРОИЗВОДСТВА КИРПИЧА
CERAMIC MIXTURE FOR MAKING BRICKS

Изобретение относится к области технологии силикатов и касается составов керамических масс для производства кирпича.
Известна керамическая масса следующего состава, мас.%: глина тугоплавкая 20,0-30,0; кварциты 70,0-80,0 [1].
Задачей изобретения является повышение прочности кирпича, полученного из керамической массы.
Технический результат достигается тем, что керамическая масса для производства кирпича, содержащая глину тугоплавкую, кварциты, дополнительно содержит плавиковый пшат, при следующем соотношении компонентов, мас.%: глина тугоплавкая 32,0-38,0; кварциты, 60,0-65,0; плавиковый шпат 2,0-3,0.
В таблице приведены составы керамической массы для производства кирпича.
Компоненты
Состав, мас.%:
1
2
3
Глина тугоплавкая
38,0
34,5
32,0
Кварциты
60,0
63,0
65,0
Плавиковый пшат
2,0
2,5
3,0
Предел прочности при сжатии, МПа
~60
~60
~60
2
2
3
2
2
3
2
2
В составе керамической массы могут быть использованы глины тугоплавкие, содержащие, мас.: SiO 42,0-80,0; AlO 13,0-35,0; TiO 0,3-1,6; FeO 1,2-11,0; CaO от следов до 1,7; MgO 0,2-1,6; NaO 0,1-3,6; KO 0,1-4,4, ппп 2,6-15,7.
Используют кварциты, химический состав которых представлен, главным образом, кварцем.
Компоненты дозируют в требуемых количествах, размазывают до порошкообразного состояния и смешивают. Полученную массу увлажняют до 8-13% и формуют из нее полусухим способом кирпич. Возможно нанесение на поверхность кирпича слоя тугоплавкой глазури. Обжиг кирпича осуществляют при температуре 1200-1250°C.
Источник информации
1. SU 1542932, C04B 33/00, 1990.